СПОСОБ УЛУЧШЕНИЯ ПРОВОДИМОСТИ ПРОВОДЯЩЕГО ПОЛИМЕРНОГО ПРОДУКТА

1. Способ улучшения проводимости проводящего полимерного продукта, включающий размещение проводящего полимерного продукта, воды, органического растворителя, совместимого с проводящим полимерным продуктом, и газообразного диоксида углерода в емкости, работающей под давлением; и воздействие на среду во внутреннем пространстве емкости, работающей под давлением, тепла и давления для переведения диоксида углерода в сверхкритическое состояние.
2. Способ улучшения проводимости проводящего полимерного продукта по п.1, где проводящим полимерным продуктом является продукт, полученный в результате проведения полимеризации 3,4-этилендиокситиофена в водном растворе полистиролсульфоновой кислоты и/или полианилина.
3. Способ улучшения проводимости проводящего полимерного продукта по п.1, где органическим растворителем является, по меньшей мере, один, выбиранный из группы, состоящей из диметилсульфоксида, этиленгликоля, N-метилпирролидона и N,N-диметилформамида.
4. Способ улучшения проводимости проводящего полимерного продукта по любому одному из пп.1-3, где среду во внутреннем пространстве емкости, работающей под давлением, компримируют до давления в диапазоне от 7 до 25 МПа и нагревают до температуры в диапазоне от 85 до 110°С, и давление и температуру выдерживают в течение периода времени продолжительностью от 0,5 до 4 ч.
5. Способ улучшения проводимости проводящего полимерного продукта по п.2, где органическим растворителем является, по меньшей мере, один, выбранный из группы, состоящей из диметилсульфоксида, этиленгликоля, N-метилпирролидона и N,N-диметилформамида.
6. Способ улучшения проводимости проводящего полимерного продукта по п.5, где среду во внутреннем пространстве емкости, работающей под давлением, компримируют до давления в диапазоне от 7 до 25 МПа и нагревают до температуры в диапазоне от 85 до 110°С, и давление и температуру выдерживают в течение периода времени продолжительностью от 0,5 до 4 ч.